(57)【要約】【課題】抗ウイルス性及び耐久性（特に、時間経過に伴う変色に対する耐性）を有し、且つ繊維本来の風合いがより保たれている繊維シートを提供すること。【解決手段】繊維基材及び該繊維基材上に配置されている銅合金層を含み、且つ前記銅合金層の銅含有率が５０質量％以上である、繊維シート。【選択図】なし【特許請求の範囲】
【請求項１】
繊維基材及び該繊維基材上に配置されている銅合金層を含み、且つ前記銅合金層の銅含有率が５０質量％以上である、繊維シート。
【請求項２】
前記銅合金層の銅含有率が７０質量％以上である、請求項１に記載の繊維シート。
【請求項３】
前記銅合金層の膜厚が５ｎｍ以上である、請求項１又は２に記載の繊維シート。
【請求項４】
前記銅合金層の膜厚が３０ｎｍ以上である、請求項１〜３のいずれかに記載の繊維シート。
【請求項５】
前記銅合金層の膜厚が５００ｎｍ以下である、請求項１〜４のいずれかに記載の繊維シート。
【請求項６】
抗ウイルス用である、請求項１〜５のいずれかに記載の繊維シート。
【請求項７】
繊維及び該繊維上に配置されている銅合金層を含み、且つ前記銅合金層の銅含有率が５０質量％以上である、コーティング繊維。
【発明の詳細な説明】
【技術分野】
【０００１】
本発明は、繊維シート等に関する。
【背景技術】
【０００２】
衛生に対する関心から、繊維物品に抗菌加工等を施す技術が検討されている。近年、細菌性の疾患の他に、ウイルス性の疾患に対する意識が高まっており、このため、抗ウイルス性を有する繊維物品が求められている。
【０００３】
特許文献１には、特定の金属（銅等）化合物と第４級アンモニウムイオンを含む複合物を繊維物品に適用することにより、抗ウイルス性を付与できることが記載されている。
【先行技術文献】
【特許文献】
【０００４】
【特許文献１】特開第２０１７−０８８５８３号公報
【発明の概要】
【発明が解決しようとする課題】
【０００５】
本発明者は研究を進める中で、抗ウイルス性付与のために銅を単独で用いると、時間経過に伴い変色してしまうことに着目した。近現代においては特に、繊維物品の意匠性に対する要求が高まっており、この観点から、時間経過に伴い変色してしまう繊維物品は望ましくない。また、同様の観点から、繊維物品の風合いも重要であり、これが抗ウイルス性付与により損なわれてしまうことは望ましくない。
【０００６】
そこで、本発明は、抗ウイルス性及び耐久性（特に、時間経過に伴う変色に対する耐性）を有し、且つ繊維本来の風合いがより保たれている繊維シートを提供することを課題とする。
【課題を解決するための手段】
【０００７】
本発明者は、上記課題に鑑みて鋭意研究を重ねた結果、繊維基材及び該繊維基材上に配置されている銅合金層を含み、且つ前記銅合金層の銅含有率が５０質量％以上である、繊維シートであれば、上記課題を解決できることを見出した。本発明者はこの知見に基づいてさらに研究を進めた結果、本発明を完成させた。
【０００８】
即ち、本発明は、下記の態様を包含する：
項１．  繊維基材及び該繊維基材上に配置されている銅合金層を含み、且つ前記銅合金層の銅含有率が５０質量％以上である、繊維シート．
項２．  前記銅合金層の銅含有率が７０質量％以上である、項１に記載の繊維シート．
項３．  前記銅合金層の膜厚が５ｎｍ以上である、項１又は２に記載の繊維シート．
項４．  前記銅合金層の膜厚が３０ｎｍ以上である、項１〜３のいずれかに記載の繊維
シート．
項５．  前記銅合金層の膜厚が５００ｎｍ以下である、項１〜４のいずれかに記載の繊維シート．
項６．  抗ウイルス用である、項１〜５のいずれかに記載の繊維シート．
項７．  繊維及び該繊維上に配置されている銅合金層を含み、且つ前記銅合金層の銅含有率が５０質量％以上である、コーティング繊維．
【発明の効果】
【０００９】
本発明によれば、抗ウイルス性及び耐久性（特に、時間経過に伴う変色に対する耐性）を有し、且つ繊維本来の風合いがより保たれている繊維シート、コーティング繊維、コーティング繊維束等を提供することができる。
【発明を実施するための形態】
【００１０】
本明細書中において、「含有」及び「含む」なる表現については、「含有」、「含む」、「実質的にからなる」及び「のみからなる」という概念を含む。
【００１１】
１．繊維シート
本発明は、その一態様において、繊維基材及び該繊維基材上に配置されている銅合金層を含み、且つ前記銅合金層の銅含有率が５０質量％以上である、繊維シート（本明細書において、「本発明の繊維シート」と示すこともある。）に関する。以下に、これについて説明する。なお、本発明の繊維シートにおいては、繊維基材に対して銅合金層側を「上」側とし、反対に繊維基材側を「下」側とする。
【００１２】
＜１−１．繊維基材＞
繊維基材は、繊維又は繊維束を素材として含む基材であって、シート状のものである限り、特に制限されない。繊維基材は、本発明の効果が著しく損なわれない限りにおいて、繊維及び繊維束以外の成分が含まれていてもよい。その場合、繊維基材中の繊維及び繊維束の合計量は、例えば８０質量％以上、好ましくは９０質量％以上、より好ましくは９５質量％以上、さらに好ましくは９９質量％以上であり、通常１００質量％未満である。繊維基材としては、例えば、織物（例えば、平織、綾織（斜文織）、繻子織等）、編物、不織布、紙等が挙げられる。これらの中でも、繊維表面積が比較的大きく、本発明の繊維シートの抗ウイルス性がより高くなるという観点から、好ましくは織物、編物等が挙げられ、より好ましくは編物が挙げられる。繊維基材は、シレー処理やカレンダー処理をしてもよい。
【００１３】
繊維基材の層構成は特に制限されない。繊維基材は、１種単独の繊維基材から構成されるものであってもよいし、２種以上の繊維基材が複数組み合わされたものであってもよい。
【００１４】
繊維基材を構成する繊維としては、特に制限されず、例えば合成繊維（例えばナイロン繊維、ポリエステル繊維、アクリル繊維、ビニロン繊維、ポリオレフィン繊維、ポリエチレン繊維、ポリプロピレン繊維、ポリウレタン繊維等）、再生繊維（例えばレーヨン、ポリノジック、キュプラ、リヨセル、アセテート等）、植物繊維（例えば綿繊維、麻繊維、亜麻繊維、レーヨン繊維、ポリノジック繊維、キュプラ繊維、リヨセル繊維、アセテート繊維等）、動物繊維（例えば羊毛、絹、天蚕糸、モヘヤ、カシミア、キャメル、ラマ、アルパカ、ビキューナ、アンゴラ、蜘蛛糸等）等の有機繊維；  炭素繊維（例えばＰＡＮ系
炭素繊維、ピッチ系炭素繊維、カーボンナノチューブ等）、ガラス繊維（例えばグラスウール、グラスファイバー等）、鉱物繊維（例えば温石綿、白石綿、青石綿、茶石綿、直閃石綿、透角閃石綿、陽起石綿等）、人造鉱物繊維（例えばロックウール、セラミックファイバー等）、金属繊維（例えば、ステンレス繊維、アルミニウム繊維、鉄繊維、ニッケル繊維、銅繊維等）等の無機繊維等を広く用いることができる。
【００１５】
繊維の形態は、連続長繊維や連続長繊維をカットした短繊維、粉末状に粉砕したミルド糸等、いずれでもよい。
【００１６】
繊維は、１種単独であってもよいし、２種以上の組み合わせであってもよい。
【００１７】
繊維束は、複数の繊維からなるものである限り、特に制限されない。繊維束を構成する繊維の本数は、例えば５以上、１０以上、２０以上、５０以上、であり、一方で例えば５００００以下、２００００以下、１５０００以下、２０００以下である。これらの上限値及び下限値は、任意に組み合わせることができる。
【００１８】
繊維基材の厚みは、繊維の種類、繊維基材の用途等に応じて異なり得るものであり、特に制限されない。繊維基材の厚みは、例えば０．０１μｍ〜１０ｍｍ、好ましくは０．１μｍ〜２ｍｍである。
【００１９】
＜１−２．銅合金層＞
銅合金層は、繊維基材上に配置されている、換言すれば繊維基材の有する２つの主面の少なくとも１方の上側に配置される。銅合金層により、抗ウイルス性を付与することができる。
【００２０】
銅合金層は、銅合金を素材として含む層である限り、特に制限されない。銅合金層は、銅合金以外の成分が含まれていてもよい。その場合、銅合金層中の銅合金量は、例えば８０質量％以上、好ましくは９０質量％以上、より好ましくは９５質量％以上、さらに好ましくは９９質量％以上であり、通常１００質量％未満である。
【００２１】
銅合金において、銅と共に銅合金を構成する他の金属としては特に制限されない。他の金属としては、例えばＡｌ、Ｓｉ、Ｔｉ、Ｃｒ、Ｎｉ、Ｚｎ、Ｇａ、Ｇｅ、Ｙ、Ｚｒ、Ｎｂ、Ｍｏ、Ａｇ、Ｉｎ、Ｓｎ、Ｔａ、Ｗ、Ｐｔ、Ａｕ、Ｆｅ、Ｖ、Ｍｎ、Ｐｄ、Ｉｒ等が挙げられる。これらの中でも、銅の劣化をより効果的に防止でき、耐久性をより向上させることができるという観点から、好ましくはＡｌ、Ｓｉ、Ｔｉ、Ｃｒ、Ｎｉ、Ｚｎ、Ｇａ、Ｇｅ、Ｙ、Ｚｒ、Ｎｂ、Ｍｏ、Ａｇ、Ｉｎ、Ｓｎ、Ｔａ、Ｗ、Ｐｔ、Ａｕ等が挙げられ、より好ましくはＡｌ、Ｎｉ、Ｚｎ、Ａｇ、Ｓｎ、Ｐｔ、Ａｕ等、さらに好ましくはＮｉ、Ｚｎ、Ａｇ、Ｓｎ等が挙げられる。
【００２２】
銅合金は、好ましくは銅と他の金属との固溶体である。
【００２３】
銅合金は、１種単独であってもよいし、２種以上の組み合わせであってもよい。
【００２４】
銅合金層の銅含有率は５０質量％以上である。これにより、抗ウイルス性及び耐久性を両立することができる。銅含有率は、抗ウイルス性の観点から、好ましくは６０質量％以上、より好ましくは７０質量％以上である。また、銅含有率は、耐久性の観点から、好ましくは９５質量％以下、より好ましくは８５質量％以下、さらに好ましくは８０質量％以下である。両方の観点（抗ウイルス性、及び耐久性の観点）から、銅含有率は、好ましくは５０〜９５質量％、より好ましくは６０〜８５質量％、さらに好ましくは７０〜８０質量％である。
【００２５】
銅合金層の厚みは、特に制限されず、抗ウイルス性の観点から、例えば５ｎｍ以上、好ましくは１０ｎｍ以上、より好ましくは２０ｎｍ以上、さらにはそれ以上である。該厚みは、抗ウイルス性及びその洗濯耐性をより効果的に発揮できるという観点から、好ましくは３０ｎｍ以上である。また、該厚みは、抗ウイルス性及び遮光性をより効果的に発揮できるという観点から、好ましくは５０ｎｍ以上である。一方で、該厚みは、風合いの観点から、例えば、１０００ｎｍ以下、好ましくは５００ｎｍ以下、より好ましくは３００ｎｍ以下、さらに好ましくは２００ｎｍ以下、よりさらに好ましくは１５０ｎｍ以下である。該厚みの範囲は、抗ウイルス性、風合い等の観点から、好ましくは５〜５００ｎｍ、より好ましくは１０〜３００ｎｍ、さらに好ましくは２０〜３００ｎｍであり、抗ウイルス性及び風合いに加えて抗ウイルス性の洗濯耐性及び遮光性の観点から、よりさらに好ましくは３０〜２００ｎｍ、特に好ましくは５０〜１５０ｎｍである。
【００２６】
銅合金層の厚みは、蛍光Ｘ線分析により求めることができる。具体的には、走査型蛍光Ｘ線分析装置（例えば、リガク社製走査型蛍光Ｘ線分析装置  ＺＳＸ  ＰｒｉｍｕｓＩＩＩ＋又は、同等品）を用いて加速電圧は５０ｋＶ、加速電流は５０ｍＡ、積分時間は６０秒として分析する。測定対象の金属成分のＫα線のＸ線強度を測定し、ピーク位置に加えてバックグラウンド位置での強度も測定し、正味の強度が算出できるようにする。あらかじめ作成した検量線から、測定した強度値を厚みに換算することができる。同一のサンプルに５回分析を行い、その平均値を平均厚みとする。
【００２７】
本発明の繊維シートにおいては、繊維基材上のコーティング部分において、より広い面積において銅合金層が露出していることが望ましい。これにより、抗ウイルス性をより効果的に発揮することができる。この観点から、本発明の繊維シートは、銅合金層が露出している面積の割合が、繊維基材上のコーティング部分の全面積１００％に対して、例えば５０％以上、好ましくは７０％以上、より好ましくは９０％以上、さらに好ましくは９５％以上、よりさらに好ましくは９９％以上、特に好ましくは１００％である。
【００２８】
銅合金層の層構成は特に制限されない。銅合金層は、１層からなる単層であってもよいし、同一又は異なる組成を有する複数の層であってもよい。また、銅合金層は、その２つの主面の一方或いは両方において、表面が酸化皮膜等の皮膜で構成されていてもよい。
【００２９】
＜１−３．特性＞
本発明の繊維シートは、抗ウイルス性を有する。例えば、本発明の繊維シートは、後述の実施例に記載の方法で測定される、ネコカリシウイルスに対する抗ウイルス性が、好ましくは９０％以上、より好ましくは９５％以上、さらに好ましくは９８％以上、よりさらに好ましくは９９％以上である。例えば、本発明の繊維シートは、後述の実施例に記載の方法で測定される、インフルエンザウイルスに対する抗ウイルス性が、好ましくは３０％以上、より好ましくは５０％以上、さらに好ましくは７０％以上、よりさらに好ましくは９０％以上、さらによりさらに好ましくは９５％以上、特に好ましくは９８％以上である。
【００３０】
本発明の繊維シートは、耐久性を有する。例えば、本発明の繊維シートは、後述の実施例に記載の方法で処理した後も、変色を確認できないことが好ましい。
【００３１】
本発明の繊維シートの好ましい一態様においては、優れた洗濯耐性を示すことができる。例えば、本発明の繊維シートの好ましい一態様は、後述の実施例に記載の方法で測定される洗濯耐性（洗濯処理後の、ネコカリシウイルスに対する抗ウイルス性）が９９％以上である。
【００３２】
＜１−４．製造方法＞
本発明の繊維シートは、繊維基材上に銅合金層を付着させる工程を含む方法により得ることができる。
【００３３】
特に限定されないが、前記付着は、例えば、スパッタリング法、真空蒸着法、イオンプレーティング法、化学蒸着法、パルスレーザーデポジション法等により行うことができる。これらの中でも、膜厚制御性の観点から、スパッタリング法が好ましい。
【００３４】
スパッタリング法としては、特に限定されないが、例えば、直流マグネトロンスパッタ、高周波マグネトロンスパッタ及びイオンビームスパッタ等が挙げられる。また、スパッタ装置は、バッチ方式であってもロール・ツー・ロール方式であってもよい。
【００３５】
２．コーティング繊維、コーティング繊維束
本発明は、その一態様において、繊維及び該繊維上に配置されている銅合金層を含み、且つ前記銅合金層の銅含有率が５０質量％以上である、コーティング繊維（本明細書において、「本発明のコーティング繊維」と示すこともある。）に関する。さらに、本発明は、その一態様において、複数の本発明のコーティング繊維を含む、コーティング繊維束（本明細書において、「本発明のコーティング繊維束」と示すこともある。）に関する。以下に、これらについて説明する。
【００３６】
繊維、繊維束、銅合金層、製造方法等については、上記「１．繊維シート」の記載と同様である。
【００３７】
本発明のコーティング繊維においては、銅合金層は、繊維表面上に配置される、換言すれば繊維の少なくとも一部（全表面積の例えば３０％以上、好ましくは５０％以上、より好ましくは７０％以上、通常１００％以下）又は全部の表面上に配置される。
【００３８】
本発明のコーティング繊維及び本発明のコーティング繊維束からなる群より選択される少なくとも１種は、これのみで、或いは繊維及び繊維束からなる群より選択される少なくとも１種との組み合わせで、本発明の積層シートを構成することができる。
【００３９】
３．用途
本発明の繊維シート、本発明のコーティング繊維、及び本発明のコーティング繊維束は、抗ウイルス性及び耐久性（特に、時間経過に伴う変色に対する耐性）を有し、且つ繊維本来の風合いがより保たれている。このため、繊維製品の素材として、特に抗ウイルス用繊維シートとして、各種分野において利用することができる。また、本発明の繊維シートは、抗菌性をも有しているので、抗菌用繊維シートとしても利用することができる。
【００４０】
本発明の繊維シート、本発明のコーティング繊維、及び本発明のコーティング繊維束は、具体的には、例えばコート、ジャケット、ズボン、スカート、スポーツウェア、ワイシャツ、ニットシャツ、ブラウス、セーター、カーディガン、ナイトウエア、肌着、サポーター、靴下、タイツ、帽子、スカーフ、マフラー、襟巻き、手袋、服の裏地、服の芯地、服の中綿、作業着、ユニフォーム、学童用制服等の衣料、カーテン、布団地、布団綿、枕カバー、シーツ、マット、カーペット、タオル、ハンカチ、マスク、フィルター、装飾布／生地、壁布、壁紙、フロア外張り等の繊維製品に利用することができる。
【００４１】
対象ウイルスとしては、特に制限されないが、例えばインフルエンザウイルス（例えばＡ型、Ｂ型等）、風疹ウイルス、エボラウイルス、コロナウイルス、麻疹ウイルス、水痘・帯状疱疹ウイルス、単純ヘルペスウイルス、ムンプスウイルス、アルボウイルス、ＲＳウイルス、ＳＡＲＳウイルス、肝炎ウイルス（例えば、Ｂ型肝炎ウイルス、Ｃ型肝炎ウイルス等）、黄熱ウイルス、エイズウイルス、狂犬病ウイルス、ハンタウイルス、デングウイルス、ニパウイルス、リッサウイルス等のエンベロープウイルス（エンベロープを有するウイルス）；  アデノウイルス、ノロウイルス、ロタウイルス、ヒトパピローマウイルス、ポリオウイルス、エンテロウイルス、コクサッキーウイルス、ヒトパルボウイルス、脳心筋炎ウイルス、ポリオウイルス、ライノウイルス等のノンエンベロープウイルス（エンベロープを有さないウイルス）等が挙げられる。これらの中でも、好ましくはノンエンベロープウイルスが挙げられ、より好ましくはノロウイルス、ロタウイルス等が挙げられ、さらに好ましくはノロウイルス等が挙げられる。
【００４２】
対象ウイルスは、１種単独であってもよいし、任意の２種以上の組み合わせであってもよい。
【００４３】
対象細菌としては、グラム陰性菌、グラム陽性菌等を広く採用することができる。グラム陰性菌としては、例えば、腸内細菌科細菌（例えば、エシェリヒア属菌等）、アシネトバクター属菌、サルモネラ属菌、シュードモナス属菌（例えば緑膿菌）、ヘリコバクター属菌、インフルエンザ菌、ナイセリア属菌（例えば淋菌、髄膜炎菌）等が挙げられる。グラム陽性菌としては、例えば、ブドウ球菌属菌（例えば黄色ブドウ球菌、表皮ブドウ球菌）、腸球菌（例えばエンテロコッカス属菌）、レンサ球菌属菌（例えば双球菌、４連、８連球菌等、肺炎球菌、溶血連鎖球菌）、バシラス属菌（例えば炭疽菌）、クロストリジウム属菌（例えば破傷風菌、ボツリヌス菌）、コリネバクテリウム属菌（例えばジフテリア菌）、リステリア属菌、ラクトバシラス属菌、ビフィドバクテリウム属菌、プロピオニバクテリウム属菌（例えばニキビの原因となるアクネ菌）、放線菌等が挙げられる。
【００４４】
対象細菌は、１種単独であってもよいし、任意の２種以上の組み合わせであってもよい。
【実施例】
【００４５】
以下に、実施例に基づいて本発明を詳細に説明するが、本発明はこれらの実施例によって限定されるものではない。
【００４６】
（１）繊維シートの製造
（実施例１）
繊維基材として、クイーンズコート（澤村株式会社製、品番：Ｇ５５００、厚み：０．１μｍ）を用いた。繊維基材を真空装置内に設置し、５．０×１０−４Ｐａ以下となるまで真空排気した。続いて、アルゴンガスを導入して、ＤＣマグネトロンスパッタリング法により、繊維基材の表面上に、銅合金層として銅ニッケル合金層（銅含有率７０質量％、ニッケル含有率３０質量％、平均厚み１００ｎｍ）を形成して、繊維シートを得た。
【００４７】
（実施例２）
銅合金層として銅ニッケル合金層（銅含有率６０質量％、ニッケル含有率４０質量％、平均厚み１００ｎｍ）を形成する以外は、実施例１と同様にして繊維シートを得た。
【００４８】
（実施例３）
銅合金層として銅ニッケル合金層（銅含有率７０質量％、ニッケル含有率３０質量％、平均厚み５０ｎｍ）を形成する以外は、実施例１と同様にして繊維シートを得た。
【００４９】
（実施例４）
銅合金層として銅ニッケル合金層（銅含有率６０質量％、ニッケル含有率４０質量％、平均厚み５０ｎｍ）を形成する以外は、実施例１と同様にして繊維シートを得た。
【００５０】
（実施例５）
銅合金層として銅ニッケル合金層（銅含有率７０質量％、ニッケル含有率３０質量％、平均厚み３０ｎｍ）を形成する以外は、実施例１と同様にして繊維シートを得た。
【００５１】
（実施例６）
銅合金層として銅ニッケル合金層（銅含有率６０質量％、ニッケル含有率４０質量％、平均厚み３０ｎｍ）を形成する以外は、実施例１と同様にして繊維シートを得た。
【００５２】
（実施例７）
銅合金層として銅ニッケル合金層（銅含有率７０質量％、ニッケル含有率３０質量％、平均厚み１０ｎｍ）を形成する以外は、実施例１と同様にして繊維シートを得た。
【００５３】
（実施例８）
銅合金層として銅ニッケル合金層（銅含有率６０質量％、ニッケル含有率４０質量％、平均厚み１０ｎｍ）を形成する以外は、実施例１と同様にして繊維シートを得た。
【００５４】
（実施例９）
銅合金層として銅ニッケル合金層（銅含有率５０質量％、ニッケル含有率５０質量％、平均厚み１０ｎｍ）を形成する以外は、実施例１と同様にして繊維シートを得た。
【００５５】
（実施例１０）
銅合金層として銅ニッケル合金層（銅含有率７０質量％、ニッケル含有率３０質量％、平均厚み１０００ｎｍ）を形成する以外は、実施例１と同様にして繊維シートを得た。
【００５６】
（比較例１）
銅合金層として銅ニッケル合金層（銅含有率３０質量％、ニッケル含有率７０質量％、平均厚み１００ｎｍ）を形成する以外は、実施例１と同様にして繊維シートを得た。
【００５７】
（比較例２）
銅合金層として銅ニッケル合金層（銅含有率３０質量％、ニッケル含有率７０質量％、平均厚み５０ｎｍ）を形成する以外は、実施例１と同様にして繊維シートを得た。
【００５８】
（比較例３）
銅合金層として銅ニッケル合金層（銅含有率３０質量％、ニッケル含有率７０質量％、平均厚み３０ｎｍ）を形成する以外は、実施例１と同様にして繊維シートを得た。
【００５９】
（比較例４）
銅合金層として銅ニッケル合金層（銅含有率３０質量％、ニッケル含有率７０質量％、平均厚み１０ｎｍ）を形成する以外は、実施例１と同様にして繊維シートを得た。
【００６０】
（比較例５）
銅合金層に代えて銅層（銅含有率１００質量％、平均厚み１００ｎｍ）を形成する以外は、実施例１と同様にして繊維シートを得た。
【００６１】
（比較例６）
銅合金層に代えて銅層（銅含有率１００質量％、平均厚み５０ｎｍ）を形成する以外は、実施例１と同様にして繊維シートを得た。
【００６２】
（比較例７）
銅合金層に代えて銅層（銅含有率１００質量％、平均厚み３０ｎｍ）を形成する以外は、実施例１と同様にして繊維シートを得た。
【００６３】
（比較例８）
銅合金層に代えて銅層（銅含有率１００質量％、平均厚み１０ｎｍ）を形成する以外は、実施例１と同様にして繊維シートを得た。
【００６４】
（２）評価
（２−１）抗ウイルス性
ＪＩＳ  Ｌ  １９２２に基づいて、抗ウイルス性を評価した。繊維シートを０．４ｇ切り出し、繊維シート及びウイルス液（インフルエンザウイルス又はネコカリシウイルス）を２５℃で２時間作用させた。その後、ウイルス液を回収し、希釈系列を作成した。希釈系列を細胞に感染させ、ウイルス感染価を測定した。ウイルス感染価から抗ウイルス性（ウイルス低減率（％））を求めた。結果を表１及び２に示す。
【００６５】
（２−２）抗菌性
繊維シートを菌液（黄色ブドウ球菌又は大腸菌）と作用させ、ＪＩＳ  Ｌ  １９０２（菌液吸収法）に基づいて、黄色ブドウ球菌及び大腸菌それぞれについての抗菌性（菌減少率（％））を測定した。結果を表１及び２に示す。
【００６６】
（２−３）耐久性
繊維シートを、常温常湿環境（温度２５℃、湿度５０％）下にて３０００時間暴露した。暴露後の変色の有無を目視で観察した。暴露前後の変色無しの場合を○、変色有りの場合を×と評価した。結果を表１及び２に示す。
【００６７】
（２−４）風合い
各実施例及び比較例に係る繊維シートと、銅合金層又は銅層形成前の繊維基材を用意した。銅合金層又は銅層形成前後の風合い（繊維柔軟性及び材質感）を比較し、１０人の評価者に形成後の風合いを評価させた。１０人中７人以上が風合い良好と評価した場合を○、１０人中５〜６人が風合い良好と評価した場合を△、１０人中４人以下が風合い良好と評価した場合を×と評価した。結果を表１及び２に示す。
【００６８】
（２−５）洗濯耐性
一般社団法人繊維評価技術協議会が定めるＳＥＫマーク繊維製品の洗濯方法に基づいて、各実施例及び比較例に係る繊維シートを１０回洗濯処理した。その後、上記「（２−１）抗ウイルス性」と同様にして、ネコカリシウイルスについての抗ウイルス性（％）を測定した。洗濯耐性は以下の基準にて評価した。
○：洗濯処理後のネコカリシウイルスに対する抗ウイルス性が９９％以上
△：洗濯処理後のネコカリシウイルスに対する抗ウイルス性が９０％以上、９９％未満
×：洗濯処理後のネコカリシウイルスに対する抗ウイルス性が９０％未満
結果を表１及び２に示す。
【００６９】
【表１】
2020001389.tif 000002
【００７０】
【表２】
2020001389.tif 000003